(57)【要約】【課題】繊維巻回物を補強相とする繊維補強樹脂層のバリアー性を向上させ、しかもクラックの発生を効果的に防止できるスパイラル型膜エレメントを提供する。【解決手段】分離膜と供給側流路材と透過側流路材とが積層状態で有孔の中心管５の周囲にスパイラル状に巻回された円筒状巻回体Ｒを備えると共に、供給側流体と透過側流体の混合を防ぐための封止部が設けられているスパイラル型膜エレメントにおいて、前記円筒状巻回体Ｒの外周側には、繊維巻回物を補強相とする繊維補強樹脂層２６が形成されていると共に、その繊維補強樹脂層２６の内部又は内側には、その繊維補強樹脂層２６の略全長かつ略全周にわたってプラスチック層２４が設けられていることを特徴とする。【選択図】図１
2007275871.tif 000002
【特許請求の範囲】
【請求項１】
分離膜と供給側流路材と透過側流路材とが積層状態で有孔の中心管の周囲にスパイラル状に巻回された円筒状巻回体を備えると共に、供給側流体と透過側流体の混合を防ぐための封止部が設けられているスパイラル型膜エレメントにおいて、
前記円筒状巻回体の外周側には、繊維巻回物を補強相とする繊維補強樹脂層が形成されていると共に、その繊維補強樹脂層の内部又は内側には、その繊維補強樹脂層の略全長かつ略全周にわたってプラスチック層が設けられていることを特徴とするスパイラル型膜エレメント。
【請求項２】
前記プラスチック層が、筒状の熱収縮フィルムである請求項１記載のスパイラル型膜エレメント。
【請求項３】
前記繊維補強樹脂層と前記プラスチック層との間には、繊維布を補強相とする繊維布補強樹脂層が介在している請求項１又は２に記載のスパイラル型膜エレメント。
【請求項４】
前記繊維布補強樹脂層を構成する繊維布は、開口度が１０％以上の繊維布である請求項３に記載のスパイラル型膜エレメント。
【請求項５】
前記プラスチック層の外周面には、前記繊維布補強樹脂層を構成する樹脂との密着性を向上させる表面処理が施されている請求項１記載のスパイラル型膜エレメント。
【発明の詳細な説明】
【技術分野】
【０００１】
本発明は、分離膜と供給側流路材と透過側流路材とが積層状態で有孔の中心管の周囲にスパイラル状に巻回されており、種々の流体（液体あるいは気体）中に存在する特定成分を分離することができるスパイラル型膜エレメントに関する。
【背景技術】
【０００２】
従来、逆浸透ろ過、精密ろ過などに用いられる流体分離エレメントとして、例えば、図５に示すように、分離膜１と供給側流路材２と透過側流路材３とが積層状態で有孔の中心管５の周囲にスパイラル状に巻回された円筒状巻回体Ｒを備えると共に、供給側流体と透過側流体の混合を防ぐための封止部１１〜１３が設けられているスパイラル型膜エレメントが知られている。
【０００３】
このスパイラル型膜エレメントでは、供給側流体（原水）が供給側流路材２によって分離膜１表面へ導かれ、分離膜１を透過して分離された後、透過側流体（透過水）が透過側流路材３に沿って中心管５（集水管）まで導かれる。そして、このようなスパイラル型膜エレメントには、加圧運転時の耐圧性および形状保持性を付与する目的で、外装材として繊維強化樹脂（ＦＲＰ）を外周に施す場合がある（図示省略）。
【０００４】
このようなスパイラル型膜エレメントは、図６（ａ）〜（ｂ）に示すように、一般的に分離膜１を二つ折りにした間に供給側流路材２を配置したものと、透過側流路材３とを積み重ね、供給側流体と透過側流体の混合を防ぐ封止部を形成するために接着剤４，６を、分離膜周辺部（３辺）に位置する透過側流路材３に塗布して分離膜ユニットＵを作製し、このユニットＵの単数または複数を中心管５の周囲にスパイラル状に巻きつけて、更に分離膜周辺部を封止することによって製造される。この例は、膜リーフ（封止された封筒状膜）が複数の場合であるが、膜リーフが単数の場合も存在する。
【０００５】
また、外装材の形成は、通常、中心管に膜リーフを巻回した後に、円筒状巻回体の外周面に、樹脂を含浸させたガラスロービング（ガラスフィラメントのストランドからなる集束体）を巻き付け、これを硬化させて繊維補強樹脂（ＦＲＰ）として形成する方法が知られている（例えば、特許文献１〜２参照）。そして、膜エレメントの場合、一般の構造材とは異なり、端部を大きく切除できないため、ガラスロービングの巻き付け角度を大きくすることができず、当該巻き付け角度はせいぜい５°程度であった。
【０００６】
更に、スパイラル型膜エレメントに、社名や品番を表示した表示ラベルを設ける方法として、ガラスロービングを巻き付ける前に、円筒状巻回体に表示ラベルを貼着しておき、これにガラスロービングの巻き付けを行った後、硬化させる方法が知られている。
【０００７】
しかしながら、上記の方法では、表示ラベルを大型化しようとすると、円筒状巻回体の被着面の凹凸や外径の変化（膜エレメントの端部付近の外径がより大きくなる）の影響が大きくなる。このため、表示ラベルの密着性が低下し、浮きや歪み等によってガラスロービングの巻き付け時に、大型化した表示ラベルがシワになったり歪んだりするという問題があった。従って、現在まで、大型化した表示ラベルやシートを設けたスパイラル型膜エレメントは、知られていなかった。
【０００８】
一方、ガラスロービングを用いる場合のように、繊維巻回物を補強相とする繊維補強樹脂を外装材として形成した場合、膜エレメントの内圧による変形に対しては十分な強度を有するものの、その他の力に対しては脆い面があり、使用環境によっては繊維方向に沿ったクラックが生じる場合があった。また、繊維巻回物を補強相とする繊維補強樹脂では、繊維間に侵入した空気層が連通路を形成することで、外装材のバリアー性が低下し易く、薬品の侵入によって浸食劣化するという問題があった。
【０００９】
【特許文献１】特開２００１−１７８４０号公報
【特許文献２】特開２０００−３５４７４２号公報
【発明の開示】
【発明が解決しようとする課題】
【００１０】
そこで、本発明の目的は、繊維巻回物を補強相とする繊維補強樹脂層のバリアー性を向上させ、しかもクラックの発生を効果的に防止できるスパイラル型膜エレメントを提供することにある。
【課題を解決するための手段】
【００１１】
上記目的は、下記の如き本発明により達成できる。      
本発明のスパイラル型膜エレメントは、分離膜と供給側流路材と透過側流路材とが積層状態で有孔の中心管の周囲にスパイラル状に巻回された円筒状巻回体を備えると共に、供給側流体と透過側流体の混合を防ぐための封止部が設けられているスパイラル型膜エレメントにおいて、前記円筒状巻回体の外周側には、繊維巻回物を補強相とする繊維補強樹脂層が形成されていると共に、その繊維補強樹脂層の内部又は内側には、その繊維補強樹脂層の略全長かつ略全周にわたってプラスチック層が設けられていることを特徴とする。
【００１２】
本発明のスパイラル型膜エレメントによると、繊維巻回物を補強相とする繊維補強樹脂層の略全長かつ略全周にわたってプラスチック層が設けられているため、バリアー性を向上させることができ、しかもクラックの発生を効果的に防止できる。また、プラスチック層が表面に露出していないため、キズ等の損傷が生じにくく、補強効果を長く維持することができる。
【００１３】
上記において、前記プラスチック層が、筒状の熱収縮フィルムであることが好ましい。筒状の熱収縮フィルムを用いることによって、外表面が凹凸を有し外径が一定でない円筒状巻回体に対しても、良好に追従して密着させることができ、上層に補強繊維を巻回する際にも、プラスチック層にシワや歪が生じにくくなる。
【００１４】
また、前記繊維補強樹脂層とプラスチック層との間には、繊維布を補強相とする繊維布補強樹脂層が介在していることが好ましい。繊維布補強樹脂層を設けることによって、複数の方向に対して補強効果が得られるようになり、クラックの発生をより効果的に防止できる。また、実施例の結果が示すように、同じ厚みの場合を比較すると、繊維布補強樹脂層を含む方が、外装材全体の透明性が高くなり、プラスチック層に表示等を設けた場合の視認性が向上する。その理由の詳細は明らかではないが、繊維巻回物では、平行に均一に繊維のフィラメントが配列されるため、散乱光の干渉が生じ易くなるのに対し、フィラメントの配列や密度にバラツキがある繊維布の方が、散乱光が抑えられるためと、考えられる。
【００１５】
更に、前記繊維布補強樹脂層を構成する繊維布は、開口度が１０％以上の繊維布であることが好ましい。これにより、繊維布の裏側に樹脂が進入し易くなり、プラスチック層と繊維布補強樹脂層との密着性が向上することで、プラスチック層に表示等を設けた場合の視認性がより向上する。
【００１６】
また、前記プラスチック層の外周面には、前記繊維布補強樹脂層を構成する樹脂との密着性を向上させる表面処理が施されていることが好ましい。これにより、繊維布補強樹脂層とプラスチック層との密着性が向上することで、プラスチック層に表示等を設けた場合の視認性がより向上する。
【発明を実施するための最良の形態】
【００１７】
以下、本発明の実施の形態について、図面を参照しながら説明する。図１は、本発明のスパイラル型膜エレメントの一例を示す断面図である。
【００１８】
本発明のスパイラル型膜エレメントは、外装材の形成方法および構造のみが従来のものと異なっており、他の構造は、上述の従来のスパイラル型膜エレメントの構成をいずれも適用することができる。
【００１９】
従って、本発明のスパイラル型膜エレメントは、図５に示すように、分離膜１、供給側流路材２、および透過側流路材３が積層状態で、有孔の中心管５の周囲にスパイラル状に巻回された円筒状巻回体Ｒを備えると共に、供給側流体と透過側流体の混合を防ぐための封止部が設けられている。封止部には、例えば、両端封止部１１と外周側封止部１２が含まれ、また、中心管５の周囲の封止を行う高めに封止部１３を形成してもよい。
【００２０】
本発明のスパイラル型膜エレメントは、分離膜１と供給側流路材２と透過側流路材３とを積層状態で有孔の中心管５の周囲にスパイラル状に巻回して円筒状巻回体Ｒを形成する工程と、供給側流体と透過側流体の混合を防ぐための封止部１１，１２を形成する工程とを含む方法で製造することができる。具体的には、例えば、図６（ａ）〜（ｂ）に示す工程を実施することにより製造することができる。
【００２１】
図６（ａ）に示すように、まず、分離膜１を二つ折りにした間に供給側流路材２を配置したものと透過側流路材３とを積み重ね、供給側流体と透過側流体の混合を防ぐ封止部を形成するための接着剤４，６を、透過側流路材３の軸方向両端部および巻回終端部に塗布したユニットを準備する。このとき、分離膜１の折目部分に保護テープを貼り付けても良い。
【００２２】
分離膜１には、逆浸透膜、限外ろ過膜、精密ろ過膜、ガス分離膜、脱ガス膜などが使用できる。供給側流路材２には、ネット状材料、メッシュ状材料、溝付シート、波形シート等が使用できる。透過側流路材３には、不織布、織布、編布などの繊維布、ネット状材料、メッシュ状材料、溝付シート、波形シート等が使用できる。
【００２３】
有孔の中心管５は、管の周囲に開孔を有するものであれば良く、従来のものが何れも使用できる。一般的には、中心管５はＡＢＳ樹脂、ポリフェニレンエーテル（ＰＰＥ）、ポリサルフォン（ＰＳＦ）等の材質で形成され、その直径は膜エレメントの大きさに応じて異なるが、例えば２０〜１００ｍｍである。
【００２４】
接着剤４，６としては、ウレタン系接着剤、エポキシ系接着剤、ホットメルト接着剤等、従来公知の何れの接着剤も使用することができる。但し、加熱による硬化反応を行う上で、ウレタン系接着剤、エポキシ系接着剤などの熱硬化性樹脂を含有する接着剤が好ましい。
【００２５】
次に、図６（ｂ）に示すように、この分離膜ユニットＵの複数を積層し、有孔の中心管５の周囲にスパイラル状に巻回した後、接着剤を硬化させるなどして、封止部１１，１２，１３を形成するする。その際、粘着テープをコイル状に巻き付けて、円筒状巻回体Ｒの形状を保持してもよい。
【００２６】
分離膜ユニットＵを積層する際の数量は、必要とされる透過流量に応じて決まるものであり、１層以上であれば良いが、操作性を考慮すると１００層程度が上限である。なお、分離膜ユニットＵの長さが長いほど、積層数量は少なくなる。
【００２７】
本発明のスパイラル型膜エレメントは、図１に示すように、円筒状巻回体Ｒの外周側には、繊維巻回物を補強相とする繊維補強樹脂層２６が形成されていると共に、その繊維補強樹脂層２６の内部又は内側には、その繊維補強樹脂層２６の略全長かつ略全周にわたってプラスチック層２４が設けられている。本実施形態では、プラスチック層２４が筒状の熱収縮フィルムであり、繊維補強樹脂層２６とプラスチック層２４との間には、繊維布を補強相とする繊維布補強樹脂層２５が介在している例を示す。
【００２８】
従って、本実施形態のスパイラル型膜エレメントは、円筒状巻回体Ｒの外周面に筒状の熱収縮フィルムに密着させてプラスチック層２４を形成した後、繊維布補強樹脂層２５および繊維補強樹脂層２６を形成することによって製造することができる。
【００２９】
熱収縮フィルムは、延伸フィルムの分子配向に基づく内部応力等を利用して、加熱によって収縮が生じるフィルムである。従って、筒状の熱収縮フィルムを円筒状巻回体Ｒに被せて、適当な加熱手段で加熱を行うことによって、繊維布補強樹脂層２５を形成することができる。
【００３０】
熱収縮フィルムとしては、架橋ポリエチレン収縮フィルム、ポリスチレン系収縮フィルム、ＰＥＴ収縮ファイム、塩ビ収縮フィルム、ＰＰ収縮ファイム、オレフィン系多層収縮フィルムなどが挙げられる。筒状の熱収縮フィルムは、継ぎ目があるタイプ、継ぎ目がないタイプのどちらでも使用することが可能である。
【００３１】
熱収縮フィルムは、円筒状巻回体Ｒの外周面に対し、接着せずに密着しているだけでもよいが、接着剤や粘着剤を用いて熱収縮フィルムを接着してもよい。
【００３２】
一方、繊維布補強樹脂層２５の形成は、例えば、樹脂を含浸又は塗布した繊維布を巻き付けた後に、硬化させることにより行うことができる。繊維布を巻き付けた後に、樹脂を塗布等することも可能である。繊維布の巻き付け回数は、１〜５回が好ましい。
【００３３】
繊維布補強樹脂層２５の補強相（支持体）である繊維布は、例えばＰＥＴ、ＰＰ、ＰＥ、ＰＳＦ、ポリフェニレンスルフィド（ＰＰＳ）等の樹脂からなる繊維布の他、ガラスクロスなどのガラス繊維布、金属メッシュスクリーンなどの金属繊維布等を使用することも可能である。表示ラベルを内側に設ける場合、その視認性を高める観点から、ガラスクロスなどのガラス繊維布や透明樹脂からなる繊維布を用いるのが好ましい。
【００３４】
繊維布の種類としては、不織布、織布、編布などが挙げられ、補強効果と視認性の観点から、平織物、あや織物、朱子織物、模しゃ織物、からみ織物、などの織布が好ましい。また１枚の繊維布の厚みは、０．０３〜０．６ｍｍが好ましく、０．１〜０．４ｍｍがより好ましい。
【００３５】
例えばデザインラベルのように、プラスチック層２４に表示等を設ける場合、その外周面に繊維布補強樹脂層２５が設けられると、繊維布の開口度が小さいと繊維布裏側のデザィンラベル界面まで樹脂が到達せず、空気層が生じ密着性が低くなるために、デザインラベルの視認性が低下する。このような場合、視認性を満足させるためにはデザインラベル上（繊維布下）において、樹脂層を設けることで密着性を上げることができる。また、開口度が大きいガラスクロス等を使用することで、樹脂が繊維布裏側のデザインラベル界面まで侵入して、密着性を上げることが可能となる。また、繊維布の開口度が大きい場合、樹脂の含浸性が良好になるため、繊維布に樹脂を塗布しなくても、繊維補強樹脂層２６を構成する樹脂を移行させて、繊維布に樹脂を含浸させることも可能である。
【００３６】
従って、ガラスクロス等の繊維布の開口度は１０％以上のものが好ましいが、開口度が大きくなりすぎると、エレメントの圧縮強度が低下するため、好ましくは２０〜４０％である。ここで、繊維布の開口度は、繊維布を静置した状態で、顕微鏡観察した際の繊維束同士の間にできる開口の面積の百分率を指す。例えば、開口上部の繊維と、開口右側の繊維と、それら両繊維の重なり部分と、開口との面積を合計した、繰り返し単位の合計面積に対し、その開口の面積の百分率を計算することで、開口度を求めることができる。
【００３７】
繊維布に塗布等する樹脂は、円筒状巻回体Ｒの形成時に使用するポリウレタン樹脂またはエポキシ樹脂をそのまま使用できるが、円筒状巻回体Ｒに使用した樹脂に対して、樹脂の種類を変更することも可能である。ガラス繊維等との組合せで、特に視認性を向上させる樹脂としては、エポキシ樹脂、ポリエステル樹脂、ポリウレタン樹脂が挙げられる。
【００３８】
また、繊維巻回物を補強相とする繊維補強樹脂層２６の形成は、例えば、樹脂を含浸又は塗布した繊維を、繊維布補強樹脂層２５の外周面にらせん状に巻き付けた後に、硬化させることにより行うことができる。繊維補強樹脂層２６の厚みは例えば０．５〜４ｍｍであるが、視認性を高める上では、０．５〜２ｍｍが好ましい。
【００３９】
繊維巻回物を形成する繊維としては、マルチフィランメトやモノフィランメントに、必要に応じて撚りをかけたものや、その集束体を用いることがきるが、繊維補強樹脂用の各種ロービングが好ましく使用できる。また、繊維の種類としては、例えばＰＥＴ、ＰＰ、ＰＥ、ＰＳＦ、ポリフェニレンスルフィド（ＰＰＳ）、アラミド等の樹脂繊維の他、ガラスなどの無機系繊維、スチールワイヤなどの金属繊維等を使用することも可能である。但し、表示ラベルを内側に設ける場合、その視認性を高める観点から、ガラス繊維や透明樹脂からなる繊維を用いるのが好ましい。
【００４０】
繊維に塗布等する樹脂は、円筒状巻回体Ｒの形成時に使用するポリウレタン樹脂またはエポキシ樹脂をそのまま使用できるが、円筒状巻回体Ｒに使用した樹脂に対して、樹脂の種類を変更することも可能である。ガラス繊維との組合せで、特に視認性を向上させる樹脂としては、エポキシ樹脂、ポリエステル樹脂、ポリウレタン樹脂が挙げられる。但し、繊維布補強樹脂層２５と繊維補強樹脂層２６は、同時に硬化させる方が効率良く、接着性の観点からも、両者の樹脂として、同種の樹脂を使用するのが好ましい。なお、硬化の際の条件は、使用する樹脂や接着剤の種類等に応じて適宜設定される。
【００４１】
分離膜ユニットＵ（円筒状巻回体Ｒ）の樹脂封止と、繊維補強樹脂層２６等の樹脂の硬化とは、別々に行ってもよいが、本発明では、分離膜ユニットＵ（円筒状巻回体Ｒ）の樹脂封止と、繊維補強樹脂層２６等の樹脂の硬化とを同時に行ってもよい。その場合、両者の樹脂として同種の樹脂を使用するのが好ましい。つまり、加熱による硬化反応を行う上で、ウレタン系接着剤、エポキシ系接着剤などの熱硬化性樹脂を含有する樹脂を使用することが好ましい。
【００４２】
本発明では、繊維補強樹脂層２６の内部又は内側にプラスチック層２４が設けられているため、繊維巻回物の巻き付け角度を周方向に対して小さくしても十分な強度が得られるので、当該巻き付け角度が１〜１０°の場合でも、十分な強度、耐久性が得られる。
【００４３】
スパイラル型膜エレメントは、樹脂封止後の円筒状巻回体Ｒを、軸方向の長さを調整するために、両端部のトリミング等を行ってもよい。更に変形（テレスコープ等）を防止するための有孔の端部材や、シール材、補強材などを必要に応じて設けることができる。
【００４４】
［他の実施形態］
（１）前述の実施形態では、プラスチック層に表示ラベルを設けない例を示したが、本発明では、図３〜４に示すように、プラスチック層２４に対して表示ラベル２７を別途設けたり、プラスチック層２４自身を表示ラベルとして構成してもよい。
【００４５】
なお、図示した例では、円筒状巻回体Ｒに粘着テープをコイル状に巻き付けて形状保持層２３を形成した後、プラスチック層２４を形成している。また、膜エレメントの本体部２１の両側には、端部材２２ａ、２２ｂが設けられている。
【００４６】
表示ラベル２７を別途設ける場合、プラスチック層２４を形成した後に、表示ラベル２７を貼着するのが好ましい。例えば、熱収縮フィルムを用いてプラスチック層２４を形成する場合、プラスチック層２４に表示ラベルを設けておくと、表示に歪等が生じる場合があるが、後から表示ラベル２７を貼着すると、歪の影響を受けずにきれいに表示ラベル２７を設けることができる。
【００４７】
プラスチック層２４自身を表示ラベルとして構成する場合、これに直接印刷することもできる。印刷は外面及び／又は内面に施される。また、プラスチック層２４として、多層タイプのものを用いて中間層に印刷してもよい。更に顔料や染料を含むプラスチック層２４を用いることも可能である。印刷することによって表示を大きくし、視野性、表現力を増すことも可能となる。
【００４８】
本発明では、模様、色彩などのデザインは、多少の変形が許されるため、熱収縮フィルム等に設けておき、変形が好ましくない表示等は、別の表示ラベル２７として後から貼着するのが最も好ましい。表示ラベル２７には、例えば製品会社名、品番、及び装着方向等を表示することができる。
【００４９】
表示ラベル２７やその機能を有するプラスチック層２４が、繊維布補強樹脂層２５又は繊維補強樹脂層２６（両者を含めてＦＲＰという）を構成する樹脂（例えばエポキシ樹脂）と剥離すると、空気層が発生して、デザインラベルの視認性が低下する。その改善策として、前記のような繊維布の開口度を高める手法以外に、エポキシ樹脂等の樹脂と接着性の良いデザインラベルを用いる方法が挙げられる。
【００５０】
デザインラベルに使用されるインクは、コスト、色合い、印刷の容易さなどを勘案して選択されるが、インクの性状又は配合に関して、エポキシ樹脂等と接着性の高いものを選択する事で、ラベルとＦＲＰが剥離することを防止し、その結果、デザインラベルの視認性低下を防ぐことができる。例えばエポキシ樹脂と接着性の高いインクとして、塩素化ポリプロピレン（ＰＰ）系インク、ウレタン系インク、またはワックスを配合していないアクリル（ＰＡ）系インクなどを使用することができる。
【００５１】
また、同様にデザインラベルとＦＲＰが剥離するのを防ぐため、表示ラベル２７やその機能を有するプラスチック層２４に表面処理を施すことも有効な手段である。表面処理としては、表面にＵＶ処理、コロナ処理又はプラズマ処理を施すことで、エポキシ樹脂との接着性を向上させることができる。エポキシ樹脂とデザインラベルの接着性を評価した結果を図７に示す。
【００５２】
デザインラベルのインクを変更した条件、ＵＶ処理をした条件では、それぞれ現行品（ポリアミド系インク、表面処理なし）よりも高い接着強度を有しており、ラベルとＦＲＰの剥離から生じる視認性の低下を防ぐことができる。なお、接着力は、ＦＲＰとデザインラベルの界面剥離強度を島津製作所製精密万能試験機「オートグラフＡＧ５０００Ｂ」によって測定し、現行品を１として相対的に評価した。
【００５３】
（２）前述の実施形態では、プラスチック層が筒状の熱収縮フィルムである例を示したが、本発明では、筒状の熱収縮フィルム以外でプラスチック層を形成してもよく、樹脂シートやフィルムが好ましく使用できる。プラスチック層の厚みは、２０〜５００μｍが好ましい。
【００５４】
樹脂シート等としては、円筒状巻回体Ｒとの密着性が良く、追随性のあるものが好ましく、例えば、ＰＰ、ＰＥ、ポリ塩化ビニル（ＰＶＣ）、ポリスチレン（ＰＳ）、ゴムなどのシート、フィルムなどが挙げられる。このような樹脂シートは、約１周分が巻き込まれるが、粘着剤層を有するものが好ましい。
【００５５】
本発明では、プラスチック層として、光合成のための光を遮蔽するような着色、材料を用いることによって、膜エレメント内部に藻などの植物が発生するのを効果的に防止することができる。
【００５６】
（３）前述の実施形態では、繊維補強樹脂層とプラスチック層との間に繊維布補強樹脂層が介在する例を示したが、本発明では、繊維補強樹脂層の内部又は内側に、その略全長かつ略全周にわたってプラスチック層が設けられていればよく、図２に示すように、繊維巻回物を補強相とする繊維補強樹脂層２６がプラスチック層２４の表面に設けられていてもよい。
【００５７】
また、プラスチック層２４の内側に、繊維布補強樹脂層や繊維補強樹脂層が設けられていてもよい。
【実施例】
【００５８】
以下、本発明の構成と効果を具体的に示す実施例等について説明する。
【００５９】
実施例１
まず、日東電工製ＲＯ膜ＥＳ２０と厚み０．７ｍｍのＰＰ製供給側流路材からなる膜リーフユニットを用意した。次いで、直径３２ｍｍのＰＰＥ製中空状中心管に厚み０．３ｍｍのＰＥＴ製透過側流路材の先端を固定し、透過側流路材上に膜リーフユニットを封止部に当たる部分でポリウレタン樹脂を塗布しながら積載した。次いで、中空状中心管を軸に回転させテンションを掛けながら積載した膜リーフユニットを巻き込んだ。
【００６０】
次いで、粘着テープ（幅７５ｍｍ）をコイル状に隙間なく巻き付けて形状保持を行い、筒状の熱収縮フィルム（ＰＰ樹脂製、厚み５０μｍ、コロナ処理による表面処理品）を被せて１２０℃で加熱して密着させ、更にその表面に製品名を印刷した表示ラベルを貼着した。
【００６１】
次いで、厚み０．３ｍｍのガラスクロス（日東紡績製、平織物、開口度２％）にエポキシ樹脂を一面に含浸し拡がるように塗布して、これを約１周分を巻き込んで、両面テープで端部を固定した。
【００６２】
これに、エポキシ樹脂を含浸させたガラスロービング（旭ファイバーグラス製）を厚み１ｍｍで巻き付け、樹脂を２５℃で硬化させて繊維布補強樹脂層と繊維補強樹脂層とを形成して、スパイラル型膜エレメントを製作した。
【００６３】
得られたスパイラル型膜エレメントは、表示ラベルの製品名がはっきりと認識でき、表示ラベルの上層部分は透明樹脂に近い外観であった。また、繊維補強層は、実際の運転において充分耐え得るだけの強度を示していた。
【００６４】
実施例２
実施例１において、ガラスクロスを補強相とする繊維布補強層を設けずに、厚み２ｍｍの繊維補強層を設けたこと以外は、実施例１と全く同じ条件でスパイラル型膜エレメントを製作した。その結果、熱収縮フィルムを設けない従来品に比べて、クラックは生じにくくなっていたが、実施例１に比べて視認性が低下した。
【００６５】
実施例３
実施例１と同様にして表示ラベルの貼着までを行った後、厚み０．１５ｍｍのガラスクロス（日東紡績製、平織物、開口度３０％）をそのまま約１周分を巻き込んで、両面テープで端部を固定した。これに、エポキシ樹脂を含浸させたガラスロービング（旭ファイバーグラス製）を厚み１．５ｍｍで巻き付け、樹脂を２５℃で硬化させて繊維布補強樹脂層と繊維補強樹脂層とを形成して、スパイラル型膜エレメントを製作した。
【００６６】
その結果、エポキシ樹脂がガラスクロスの開口部より表示ラベル表面に浸入することで更に視認性が向上し、強度的にも問題のないレベルであった。また、ガラスクロスにエポキシ樹脂を塗布しなくても、ガラスロービングに含浸した樹脂が開口部より浸入して、この樹脂によりガラスクロスが十分含浸された。
【図面の簡単な説明】
【００６７】
【図１】本発明のスパイラル型膜エレメントの一例を示す断面図
【図２】本発明のスパイラル型膜エレメントの他の例を示す断面図
【図３】本発明のスパイラル型膜エレメントの他の例を示す斜視図
【図４】本発明のスパイラル型膜エレメントの他の例を示す要部断面図
【図５】従来（本発明）のスパイラル型膜エレメントの一例を示す部分破断した斜視図
【図６】従来（本発明）のスパイラル型膜エレメントの製造方法の一例を示す工程図
【図７】エポキシ樹脂とデザインラベルの接着性を評価した結果を示すグラフ
【符号の説明】
【００６８】
１          分離膜
２          供給側流路材
３          透過側流路材
４          接着剤
５          中心管
６          接着剤
２４          プラスチック層
２５          繊維布補強樹脂層
２６          繊維補強樹脂層
２７          表示ラベル
Ｒ          円筒状巻回体
Ｕ          分離膜ユニット
【図１】
2007275871.tif 000003
【図２】
2007275871.tif 000004
【図３】
2007275871.tif 000005
【図４】
2007275871.tif 000006
【図５】
2007275871.tif 000007
【図６】
2007275871.tif 000008
【図７】
2007275871.tif 000009